(57)【要約】【課題】環境汚染物質を含まず、軽くて高強度で風合いが良く、しかも廉価な前掛け・雨衣を提供する。【解決手段】メッシュ状基布の両面にメタロセン触媒を用いて得られる直鎖状低密度ポリエチレン系樹脂フィルムを貼り合わせ、基布の開口部を通して、両面の合成樹脂フィルムを互いに融着させて得られるターポリンを素材とする前掛け・雨衣。【選択図】　　　　図１
2004027410.tif 000002
【特許請求の範囲】
【請求項１】
メッシュ状基布の両面に合成樹脂フィルムを貼り合わせ、基布の開口部を通して、両面の合成樹脂フィルムを互いに融着させて得られるターポリンを素材とする前掛けであって、
上記合成樹脂フィルムが、メタロセン触媒を用いて得られる直鎖状低密度ポリエチレン系樹脂である前掛け。
【請求項２】
メッシュ状基布の両面に合成樹脂フィルムを貼り合わせ、基布の開口部を通して、両面の合成樹脂フィルムを互いに融着させて得られるターポリンを素材とする雨衣であって、
上記合成樹脂フィルムが、メタロセン触媒を用いて得られる直鎖状低密度ポリエチレン系樹脂である雨衣。
【発明の詳細な説明】
【０００１】
【発明の属する技術分野】
本発明は、防汚性に優れ、強度の高い前掛けおよび雨衣に関する。
【０００２】
【従来の技術】
通常の衣類に使用する材料としては、種々の材料が考えられるが、現在、ほとんどの衣類において使用されているのが、織布である。
織布が使用されている要因を解析してみると、織布は、通気性がよく、汗を吸いやすいこと、さらに引っ張っても破れにくく、洗濯が可能であるという特徴を有する。
【０００３】
しかしながら、雨天時や水を大量に使用する場合においては、織布の水分を吸収するという特徴が逆に仇となってしまい、衣類が水分を吸収して濡れてしまい、着心地が悪くなる。
【０００４】
従来の雨天時や水を大量に使用する時に用いられる衣類、特に雨衣や食品加工などで使用される前掛けなどは、ゴム引きやポリ塩化ビニルなどで作られており、重く、可塑剤のブリードが汚れや、衣類が硬くなる原因となっている。また、衣類は、身につける物であるため、風合いが良く、軽い物が好ましい。
【０００５】
【発明が解決しようとする課題】
本発明は、このような観点からなされたもので、焼却時の酸性ガスの排出がなく、軽くて高強度で風合いが良く、しかも廉価な前掛け・雨衣を提供することを目的としている。
【０００６】
【課題を解決するための手段】
請求項１記載の発明は、メッシュ状基布の両面に合成樹脂フィルムを貼り合わせ、基布の開口部を通して、両面の合成樹脂フィルムを互いに融着させて得られるターポリンを素材とする前掛けであって、
上記合成樹脂フィルムが、メタロセン触媒を用いて得られる直鎖状低密度ポリエチレン系樹脂である前掛けである。
請求項２記載の発明は、メッシュ状基布の両面に合成樹脂フィルムを貼り合わせ、基布の開口部を通して、両面の合成樹脂フィルムを互いに融着させて得られるターポリンを素材とする雨衣であって、
上記合成樹脂フィルムが、メタロセン触媒を用いて得られる直鎖状低密度ポリエチレン系樹脂である雨衣である。
【０００７】
【発明の実施の形態】
本発明の前掛けおよび雨衣には、メタロセン触媒を用いて得られる直鎖状低密度ポリエチレン系樹脂を使用する。ポリエチレンには、種々の種類が存在するが、メタロセン触媒を用いて得られる直鎖状低密度ポリエチレン系樹脂は、他のポリエチレン系樹脂に比べ、フィルムにしたときに、柔らかく、風合いが良いため、着心地が良い。また、低密度であるため、重量が軽く、長時間着用していても、従来品に比べて疲れが少ない。
また、同じ低密度ポリエチレンでも、チーグラー触媒を用いて重合した低密度ポリエチレンは、耐摩耗性が悪く、前掛けや雨衣などに着用して動く場合に使用される用途には、向いていない。
【０００８】
また、メタロセン触媒を用いて得られた直鎖状低密度ポリエチレン系樹脂製フィルムは、エチレン−酢酸ビニル共重合樹脂製フィルムより耐摩耗性が高く、長期間の使用に耐え得る。
さらに、メタロセン触媒を用いて得られた直鎖状低密度ポリエチレン系樹脂は、ポリ塩化ビニルやエチレン−酢酸ビニル共重合樹脂よりも耐油性に優れている。
従って、水産加工場などの水も油も付着してしまうような場所でも使用可能である。
【０００９】
なお、本発明に用いられるメタロセン触媒を用いて得られた直鎖状低密度ポリエチレン系樹脂には、本発明の趣旨を逸脱しない範囲で、光安定剤、帯電防止剤、顔料、紫外線吸収剤、酸化防止剤、滑剤、難燃剤、無機充填剤、有機充填剤、架橋剤、発泡剤、核剤などの添加剤のほか、本発明のポリエチレン系樹脂以外の他のオレフィン系樹脂などを配合してもよい。
【００１０】
上記フィルムの製造方法としては、例えばＴダイ押し出し法、インフレーション法、カレンダー法などを採用することができる。上記フィルムの厚さは、片面で、１００〜５００μｍ、好ましくは２００〜３００μｍである。１００μｍ未満では、強度が弱くなり、使用条件によっては、前掛けや雨衣の耐久性が悪くなる。一方、５００μｍを超えても、前掛けや雨衣に加工した際の強度はさほど変化がなく、前掛けや雨衣が重くなるだけである。
【００１１】
本発明のメッシュ状の基布としては、ポリエステルやナイロンなどの合成繊維や、綿や麻、絹などの天然繊維からなる、編布、織布、不織布などの繊維構造を有する基布が使用できる。
また、メッシュの開口率は、３０〜９０％が好ましい。開口率が３０％より低いと、基布の両面の合成樹脂フィルムどうしの融着が難しくなる。一方、開口率が９０％より高いと、メッシュを構成する骨格が細くなり、強度が低くなる。
また、基布の目付は、通常、１００〜５００ｇ／ｍ２、好ましくは１５０〜３００ｇ／ｍ２であり、１００ｇ／ｍ２未満では、繊維構造体として粗すぎて、前掛けや雨衣としての強度が劣り、一方、５００ｇ／ｍ２を超えると、繊維構造体として密すぎて２枚のフィルムが基布の目（開口部）を通して互いに融着しがたく、また、得られる前掛けや雨衣に柔軟性がなくなる。
【００１２】
本発明では、２枚の合成樹脂フィルムの間にメッシュ状の基布を入れることによって、合成樹脂フィルムの形状保持および引裂強度や引張強度を向上させることができる。
また、メッシュ状の基布により、ターポリンの形状変化が抑制され、前掛けや雨衣をどこかに引っかけてしまった場合に、ターポリンが伸びてしまうということがない。さらに、前掛けを体に固定するためのひも体として使用した場合でも、ひも体を縛る際に、ひも体が伸びてしまうことを抑制することができる。
【００１３】
なお、２枚の合成樹脂フィルムと基布との貼り合わせ方法としては、ドライラミネート法、カレンダー加工貼合法、ロートキュアー（連続プレス）法、フィルムラミネーター法などが挙げられる。
【００１４】
このようにして得られる本発明の前掛け・雨衣に用いられるターポリン全体の目付けは、通常、１５０〜８００ｇ／ｍ２、好ましくは２００〜５０ｇ／ｍ２程度である。
【００１５】
【実施例】
以下、この発明の一実施例に係る前掛けおよび雨衣について、図面を用いて説明する。図１は、本発明の一実施例に係る前掛けの斜視図である。図２は、本発明の一実施例に係る前掛けの拡大断面図である。図３は、本発明の雨衣使用状態の正面図である。
図１および図２において、１０は前掛けであり、この前掛け１０の生地は、メタロセン触媒を用いて得られる２枚の直鎖状低密度ポリエチレン系樹脂フィルム１１，１１を、目の粗い織布（基布）１２の両面に貼り合わせ、その織布１２の目を通して互いに融着させたターポリンである。
なお、この直鎖状低密度ポリエチレン系樹脂フィルム１１，１１は、片面の厚さが１００μｍである。
貼り合わせ時、直鎖状低密度ポリエチレン系樹脂フィルム１１，１１と織布１２とは、織布１２の目（開口部）を通したブリッジ効果で融着される。
【００１６】
このように、メタロセン触媒を用いた直鎖状低密度ポリエチレン系樹脂フィルム１１，１１と織布１２とからなるターポリンを前掛け１０の生地としたので、燃やしても有毒ガスを発生しない。このほか、可塑剤のブリード（移行）がないため、ベタつき感が少なくて汚れが付きにくく（耐油性）、細菌などが発生しにくい。また、直鎖状低密度ポリエチレン系樹脂フィルム１１，１１に顔料を添加せず、透明なフィルムとした場合には、前掛け１０に付着した異物を容易に視認できて、前掛け１０の洗浄時に有利である。そのほか、このような構成のターポリンを生地としたので、軽量で、対象物にフィットする柔軟性を有しながら高強度（耐摩耗性）、しかも風合いが良い前掛け１０を低コストで製造することができる。
【００１７】
また、この一実施例の前掛け１０の生地は、図３に示す雨衣２０の生地としても最適である。この場合、上記透明な直鎖状低密度ポリエチレン系樹脂フィルム１１，１１とすれば、雨衣２０のフード２１の両方の耳覆い部分によって、使用者の視界が狭まらず、着用時の安全性が高まる。なお、その際に織布１２に顔料を添加して着色すれば、透明な直鎖状低密度ポリエチレン系樹脂フィルム１１，１１を通して、着色された格子状の織布１２が透けて見えるので、雨衣２０のデザイン性を高めることができる。
以下、さらに、実験例を挙げて、本発明をさらに具体的に説明する。
【００１８】
実施例１
メタロセン触媒により得られた直鎖状低密度ポリエチレン〔三井住友ポリオレフィン（株）製、ウルトゼックス〕に白色顔料（二酸化チタン）を５重量％を添加した厚さ０．３ｍｍのポリエチレンフィルムを作成した。さらに、ポリエチレンテレフタレート繊維をメッシュ状にした織布（基布）（目付＝２００ｇ／ｍ２、開口率＝７０％）の両面に、上記で作成したポリエチレンフィルムを熱ラミネート法により積層した。この積層体を用いて前掛けを製造した。
上記で製造した積層体を６５ｃｍ×８０ｃｍの大きさにカットし、前掛けの本体部分を作成した。同じく上記で製造した積層体を長さ１３５ｃｍ×幅４ｃｍのひも部を作成した。上記の本体部分の上方にひも部をプレス加工により熱融着させ、前掛けを作成した。
得られた前掛けは、ひも部も合成樹脂製であるにも関わらず、ひも部を腰に巻き付けて縛る際にも、ひも部が伸びてしまうようなことがなく、しかも風合いが柔らかく、軽い前掛けが得られた。
【００１９】
実施例２
上記で作成した６５ｃｍ×８０ｃｍの前掛けの本体部分の上部にひも通し部を設け、ひもを通して、前掛けを作成した。
得られた前掛けは、軽く、風合いが良いものであった。
【００２０】
実施例３
実施例１同様にして製造した積層体を用いて、雨衣を構成する各パーツを作成した。これらをミシン縫製したり、接着剤や熱融着を用いて各パーツや部品などを組み合わせ、雨衣を作成した。
得られた雨衣は、軽く、ごわごわ感がなく風合いの良いものであった。
【００２１】
【発明の効果】
本発明は、上記の構成を採用することにより、軽くて、柔らかく、風合いの良い前掛けおよび雨衣を得ることができた。
軽いため、立ち仕事である水産加工場や市場での肉体的疲労が少なく、また雨の中での長時間の作業への負担も軽減できる。
さらに、柔らかく風合いが良いため、着心地が良く、長時間の着用にも違和感が少ない。
本発明の前掛けおよび雨衣は、単に合成樹脂フィルムのみからなるわけではなく、２枚の合成樹脂フィルムの間にメッシュ状の基布層を設けているため、引裂強度や引張強度に優れ、長期の使用に耐えられるものである。
【図面の簡単な説明】
【図１】本発明の一実施例に係る前掛けの使用状態を示す図である。
【図２】本発明の一実施例に係る前掛けおよび雨衣の拡大断面図である。
【図３】本発明の一実施例に係る雨衣の正面図である。
【符号の説明】
１０　前掛け
１１　メタロセン触媒を用いた直鎖状低密度ポリエチレン系樹脂フィルム（合成樹脂フィルム）
１２　基布
２０　雨衣
【図１】
2004027410.tif 000003
【図２】
2004027410.tif 000004
【図３】
2004027410.tif 000005